(57)【特許請求の範囲】
【請求項１】
母粒子に、第１の子粒子と第２の子粒子とを埋め込んだ形態で複合化した表示媒体用粒子であって、
前記第１の子粒子および前記第２の子粒子が、前記母粒子よりも粒子径が小さくかつ高硬度であり、
前記第１の子粒子および前記第２の子粒子が、互いに帯電特性が異なり、
前記第１の子粒子の平均粒子径が、前記第２の子粒子の平均粒子径の、２／３以上３／２以下の範囲にある、
ことを特徴とする表示媒体用粒子。
【請求項２】
前記第１の子粒子および前記第２の子粒子が、０．８以上のアスペクト比を有することを特徴とする請求項１に記載の表示媒体用粒子。
【請求項３】
前記第１の子粒子の飽和帯電量と前記第２の子粒子の飽和帯電量との差が、絶対値で、１０μＣ／ｍ２以上であることを特徴とする請求項１または２に記載の表示媒体用粒子。
【請求項４】
前記第１の子粒子および前記第２の子粒子の外側に、微小粒子を外添付着させたことを特徴とする請求項１〜３のいずれか１項に記載の表示媒体用粒子。
【請求項５】
少なくとも１種類の表示媒体を、少なくとも一方が透明な２枚の基板間空間に封入し、前記表示媒体を電気的に駆動させることによって、画像等の情報を表示する情報表示用パネルにおいて、
前記表示媒体として、請求項１〜４のいずれか１項に記載の表示媒体用粒子を少なくとも１種類用いることを特徴とする情報表示用パネル。
【発明の詳細な説明】
【技術分野】
【０００１】
本発明は、母粒子に子粒子を埋め込んだ形態で複合化した粒子および、この複合化粒子を用いた情報表示用パネルに関するものである。
【背景技術】
【０００２】
液晶表示装置（ＬＣＤ）に代わる情報表示装置として、帯電粒子を液体中で駆動させる方式（電気泳動方式）の情報表示装置や、帯電粒子を気体中で駆動させる方式（例えば、電子粉流体方式）の情報表示装置が知られている。
【０００３】
帯電粒子駆動方式の情報表示装置に用いる情報表示用パネルとしては、少なくとも一方が透明な対向する２枚の基板間の空間に、少なくとも１種類以上の粒子から構成される光学的反射率および帯電性を有する少なくとも２種類以上の表示媒体を封入し、表示媒体に電界を付与することによって、表示媒体を移動させて画像等の情報を表示する方式の情報表示用パネルを用いたものが知られている（例えば特許文献１）。
【０００４】
【特許文献１】国際公開第２００３／０５０６０６号パンフレット
【発明の開示】
【発明が解決しようとする課題】
【０００５】
上述した情報表示用パネルにおいて、従来の構成および材料を用いて、混練し、粉砕し、分級して得た粒子を、表示媒体を構成する表示媒体用粒子として用いたとき、表示媒体用粒子の帯電電荷による鏡像引力により表示媒体用粒子が基板に押し付けられて撓み変形し、表示媒体用粒子とパネル基板との付着面積が増大するために基板との付着力が大きく、結果として高コントラスト表示を実現できない、駆動電圧を小さくできないという欠点がある。
また、従来の表示媒体用粒子として、粒子表面に外添した微粒子を付着させた構成も提案されており、この構成の表示媒体用粒子の表面に微細構造を設けて上記問題を解決できるが、表示特性の最大支配因子である帯電量の微妙な制御は難しい。
【０００６】
本発明の目的は上述した問題点を解消して、帯電量を制御できる表示媒体用粒子およびそれを用いて、良好な表示性能（高コントラスト、低電圧駆動）、特に高コントラストを初期から長期間にわたって実現できる情報表示用パネルおよびそれに用いる表示媒体用粒子を提供することにある。
【課題を解決するための手段】
【０００７】
本発明の表示媒体用粒子は、母粒子に、第１の子粒子と第２の子粒子とを埋め込んだ形態で複合化した表示媒体用粒子であって、前記第１の子粒子および前記第２の子粒子が、前記母粒子よりも粒子径が小さくかつ高硬度であり、前記第１の子粒子および前記第２の子粒子が、互いに帯電特性が異なることを特徴とするものである。
【０００８】
また、本発明の表示媒体用粒子は、前記第１の子粒子および前記第２の子粒子が、０．８以上のアスペクト比を有することが好適である。
【０００９】
また、本発明の表示媒体用粒子は、前記第１の子粒子の平均粒子径が、前記第２の子粒子の平均粒子径の、２／３以上３／２以下の範囲にあることが好適である。
【００１０】
また、本発明の表示媒体用粒子は、前記第１の子粒子の飽和帯電量と前記第２の子粒子の飽和帯電量との差が、絶対値で、１０μＣ／ｍ２以上であることが好適である。
【００１１】
また、本発明の表示媒体用粒子は、前記第１の子粒子および前記第２の子粒子の外側に、微小粒子を外添付着させたことが好適である。
【００１２】
また、本発明の情報表示用パネルは、少なくとも１種類の表示媒体を、少なくとも一方が透明な２枚の基板間空間に封入し、前記表示媒体を電気的に駆動させることによって、画像等の情報を表示する情報表示用パネルにおいて、前記表示媒体として、上記の表示媒体用粒子を少なくとも１種類用いることを特徴とするものである。
【発明の効果】
【００１３】
本発明によれば、少なくとも１種類の表示媒体を、少なくとも一方が透明な２枚の基板間空間に封入し、前記表示媒体を電気的に駆動させることによって、画像等の情報を表示する情報表示用パネルにおいて、母粒子に、第１の子粒子と第２の子粒子とを埋め込んだ形態で複合化した表示媒体用粒子であって、前記第１の子粒子および前記第２の子粒子が、前記母粒子よりも粒子径が小さくかつ高硬度であり、前記第１の子粒子および前記第２の子粒子が、互いに帯電特性が異なることを特徴とする表示媒体用粒子を用いることによって、帯電量を制御できる表示媒体用粒子およびそれを用いて、良好な表示性能（高コントラスト、低電圧駆動）、特に高いコントラストを初期から長期間にわたって実現できる情報表示用パネルを提供することができる。
【発明を実施するための最良の形態】
【００１４】
まず、本発明の情報表示用パネルの一例として、表示媒体を電界駆動する情報表示用パネルの基本的な構成について説明する。本発明の情報表示用パネルでは、対向する２枚の基板間の空間に封入した表示媒体用粒子を含んで構成される表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する表示媒体用粒子にかかる力は、粒子同士のクーロン力により引き付けあう力の他に、電極や基板や隔壁との電気鏡像力、分子間力、液架橋力、重力などが考えられる。
【００１５】
本発明の対象となる表示媒体電界駆動方式の情報表示用パネルの例を、図１（ａ）、（ｂ）に基づき説明する。
図１（ａ）、（ｂ）に示す例では、光学的反射率および帯電性を有する表示媒体用粒子を含む少なくとも１種類以上の粒子から構成される、互いに光学的反射率および帯電特性が異なる表示媒体を、少なくとも２種以上（ここでは白色表示媒体用粒子３Ｗａの粒子群からなる白色表示媒体３Ｗと黒色表示媒体用粒子３Ｂａの粒子群からなる黒色表示媒体３Ｂを示す）、基板間に封入し、隔壁４で形成された各セルにおいて、基板１に設けた電極５（個別電極）と基板２に設けた電極６（個別電極）との間に電圧を印加することにより発生する電界に応じて、基板１、２と垂直に移動させる。そして、図１（ａ）に示すように白色表示媒体３Ｗを観察者に視認させて白色の表示を行うか、あるいは、図１（ｂ）に示すように黒色表示媒体３Ｂを観察者に視認させて黒色の表示を行っている。なお、図１（ａ）、（ｂ）において、手前にある隔壁は省略している。電極は基板の外側に設けても、基板の内部に埋め込むように設けてもよい。
なお、上述した電極５、６はともにライン電極として対向直交するようにしてもよい。
また、基板に電極を設けず、外部の電界形成手段から表示媒体に電界を付与して表示媒体を駆動する情報表示用パネルとすることもできる。
【００１６】
次に、図２に示す、本発明の表示媒体用粒子の基本的な構成を説明する。
表示媒体用粒子１０は、母粒子１１と第１の子粒子１２Ａと第２の子粒子１２Ｂとからなる。図では第１の子粒子１２Ａを白色で、第２の子粒子１２Ｂを黒色で示しているが、実際は第１の子粒子１２Ａと第２の子粒子１２Ｂとは同種の色としたり、透明色としたりする。母粒子１１の表面に第１の子粒子１２Ａと第２の子粒子１２Ｂとを埋め込む。母粒子１１の表面に母粒子１１よりも粒子径が小さくかつ硬度の高い第１の子粒子１２Ａと第２の子粒子１２Ｂとを埋め込むことにより母粒子１１の表面を硬質化することができる。表示媒体用粒子１０は、母粒子１１の表面が粒子径の小さい（＝曲率の大きい）第１の子粒子１２Ａと第２の子粒子１２Ｂとで覆われており表示媒体用粒子１０とパネル基板との付着面積が小さい。さらに第１の子粒子１２Ａと第２の子粒子１２Ｂとは高硬度のため、帯電電荷の鏡像引力による表示媒体用粒子１０の基板接触部の変形が小さく、表示媒体用粒子１０と基板との付着面積が小さいために、表示媒体用粒子１０と基板との付着力が小さい。それゆえ、表示媒体用粒子１０が小さな電界で効率よく駆動でき、高コントラスト、低駆動電圧の情報表示用パネルを構成できる。
また、第１の子粒子１２Ａと第２の子粒子１２Ｂは、互いに帯電特性が異なる。情報表示用パネルにおいて、表示媒体用粒子の駆動を精密に制御するためには表示媒体用粒子の帯電量を精密に設計制御する必要がある
表示媒体用粒子１０の帯電特性は母粒子１１表面に固着させた子粒子の帯電特性に支配される。すなわち飽和帯電量が正の帯電特性を持つ子粒子を表面に固着させて得た表示媒体用粒子１０は正帯電性を示す。同様に飽和帯電量が負の帯電特性を持つ子粒子を表面に固着させて得た表示媒体用粒子１０は負帯電性を示す。また飽和帯電量の絶対値が大きい子粒子を表面に固着させて得た表示媒体用粒子１０はの飽和帯電量の絶対値は大きく、飽和帯電量の絶対値が小さい子粒子を表面に固着させて得た表示媒体用粒子１０の飽和帯電量の絶対値は小さい。
子粒子の飽和帯電量の制御の自由度は小さく、結果として１種類の子粒子を母粒子表面に固着複合化して得た表示媒体用粒子１０の飽和帯電量の制御の自由度は小さい。しかし、図２に示すように、飽和帯電量の異なる２種の子粒子（第１の子粒子１２Ａと第２の子粒子１２Ｂ）を任意の割合で混合して母粒子１１表面に固着複合化することにより飽和帯電量を任意に制御することが可能となり任意の飽和帯電量の表示媒体用粒子１０を得ることができる。その結果、良好な表示性能（高コントラスト、低電圧駆動）、特に高いコントラストを初期から長期間にわたって実現できる情報表示用パネルを提供可能となる。
なお、図２において、母粒子１１の図手前側に埋まっている子粒子は省略して図示していない。また、第１の子粒子１２Ａと第２の子粒子１２Ｂとしては高密度に三次元架橋した樹脂粒子などを用いることができる。
【００１７】
第１の子粒子１２Ａおよび第２の子粒子１２Ｂは、０．８以上のアスペクト比を有する。
アスペクト比が０．８未満の場合、母粒子表面への均質な子粒子固着複合化処理が困難となる。均質な被覆ができないと、母粒子表面に子粒子で覆われていない部分が露出し帯電制御、および耐久性に悪影響が生ずる。
【００１８】
第１の子粒子の粒子径は、第２の子粒子の粒子径の、２／３以上３／２以下の範囲にある。
第１の子粒子と第２の子粒子との粒子径が上記の範囲を超えて大きく異なる場合、母粒子表面への均質な子粒子固着複合化処理が困難となる。均質な被覆ができないと、母粒子表面に子粒子で覆われていない部分が露出し帯電制御、および耐久性に悪影響が生ずる。
【００１９】
子粒子のアスペクト比（球形度）および平均粒子径の定義と測定法は以下の通りである。
走査型電子顕微鏡(日立製S2700)画像より解析したアスペクト比Ａｓを球形度の指標とする。短軸径Dsa、長軸径Dsbとしたときのアスペクト比Ａｓ＝Dsa/Dsbとする。また平均粒子径Ｄ＝(Dsa+Dsb)/2と定義する。
１００粒子についてアスペクト比Ａｓ、平均粒子径Ｄを計測し、平均値を採用する。本発明の表示媒体用粒子の子粒子はＡｓ≧０．８の球状であり、一般的な外添剤はＡｓ＜０．８と非球形形状である。
【００２０】
第１の子粒子の飽和帯電量と第２の子粒子の飽和帯電量との差は、絶対値で、１０μＣ／ｍ２以上である。
上記飽和帯電量の差が、絶対値で、１０μＣ／ｍ２未満の場合、第１の子粒子および第２の子粒子の帯電量がほぼ等しくなり、１種類の子粒子を用いたのと変わらなくなり、飽和帯電量を任意に制御することが困難となる。
【００２１】
図３に、本発明の表示媒体用粒子の他の構成例を示す。
表示媒体用粒子１０は、母粒子１１の表面に第１の子粒子１２Ａと第２の子粒子１２Ｂとを埋め込み、さらにその外側に微小粒子１３を外添付着させる。
表示媒体用粒子１０は表示書き換えを繰り返し行って表示媒体用粒子１０同士の衝突や表示媒体用粒子１０とパネル基板や電極との衝突を繰り返し受けても、高硬度の子粒子で表面を覆われているため、表示媒体用粒子１０表面に外添付着させている微小粒子１３が表示媒体用粒子１０内に埋め込まれない、または、埋め込まれる速度が従来の表示媒体用粒子より遅い。よって表示書き換えを繰り返しても、表示媒体用粒子１０と基板との付着力増大、表示媒体用粒子１０の流動特性悪化、表示媒体用粒子１０の帯電特性変化が起こらず、初期性能を維持できる。つまり長期間にわたって初期性能が維持できる耐久性の良い情報表示用パネルとなる。
さらには初期に子粒子と子粒子の狭間の部分に付着していた微小粒子１３が表示書き換えを繰り返していくとともに徐放されることも耐久性向上に寄与していると考えられる。
【実施例】
【００２２】
以下、本発明の表示媒体用粒子を作製し、この表示媒体用粒子を用いた情報表示用パネルにおいて、初期表示試験および繰り返し書き換え表示試験（耐久試験）を行った。
【００２３】
まず、本発明の表示媒体用粒子を作製する方法を説明する。
（１）母粒子
正帯電母粒子としてポリメチルペンテンポリマー（TPX-R18；三井化学社製）１００重量部と、着色剤としてカ−ボンブラック（スペシャルブラック４：デグッサ社製）５重量部とを２軸混練機により溶融混練し、ジェットミル（ラボジェットミルIDS-LJ型：日本ニューマチック（株）製）で細かく粉砕し、分級機（MDS-2：日本ニュ−マチック工業）を用いて分級し、溶融球状化装置（MR-10：日本ニュ−マチック工業）を用いて溶融球状化し粒子径が０．５〜５０μｍの範囲で平均粒子径R0＝9.0μｍの正帯電母粒子Ｘを得た。
負帯電母粒子としてポリメチルペンテンポリマー（TPX-R18；三井化学社製）１００重量部と、着色剤として二酸化チタン（タイペークCR-90：石原産業社製）１００重量部とを２軸混練機により溶融混練し、ジェットミル（ラボジェットミルIDS-LJ型：日本ニューマチック（株）製）で細かく粉砕し、分級機（MDS-2：日本ニュ−マチック工業）を用いて分級し、溶融球状化装置（MR-10：日本ニュ−マチック工業）を用いて溶融球状化し粒子径が０．５〜５０μｍの範囲で平均粒子径R0＝9.4μｍの負帯電母粒子Ｙを得た。
【００２４】
（２）子粒子
子粒子として、表１に示す子粒子ａ１〜ａ４、ｂ１、ｃ１、ｄ１を準備した。
子粒子は乳化重合の標準的な手法に従い表１に示すモノマー重量比、重量比の乳化剤、および開始剤をモノマー重量の６倍量の精製水中に分散乳化させ７０℃で３８時間、Ｎ２ガス還流下で重合し、精製水で十分に洗浄して真空オーブンで水分を蒸発させ乾燥粉体試料を得た。モノマーはいずれも和光純薬工業（株）製試薬を精製して用いた。乳化剤はラウリル硫酸ナトリウム（和光純薬工業（株）試薬）を用いた。重合開始剤は2,2'-アゾビス[2-メチル-N-(2-ヒドロキシエチル)プロピオンアミド]（和光純薬工業（株））を０．４重量部用いた。
【００２５】
【表１】
0004615554.tif 000002
【００２６】
（３）表示媒体用粒子作製方法と母粒子、子粒子の組み合わせ
母粒子ＸまたはＹに表１に示す子粒子のうち表２のように１種または２種を選び、下記（ｉ）の方法で複合化装置で複合化し、下記（ｉｉ）の方法でシリカ微粒子（HDK  H3004；ワッカー社製）を表面に付着処理したものを表示媒体用粒子とした。
（ｉ）母粒子＋子粒子固着複合化処理方法
装置：サンプルミル  SK-M10  （（株）協立理工社製）
条件：70℃、16500rpm x 30〜90分間
例えば、母粒子Ｘと子粒子a1と子粒子b1とを所定の割合で混合した混合粉体（嵩体積＝みかけの体積130ｃｍ３）を上記装置に一括投入し所定条件において複合化処理を行った後、目開き150μmのＳＵＳ篩で篩い分けして篩を通過したものを複合粒子X(a1,b1)とした。また母粒子Ｘと子粒子a1を上記の方法で複合化した粒子をX(a1)と表す。
（ｉｉ）シリカ微小粒子の外添付着処理方法
カーボンミキサー（エスエムテー社）
条件：25℃、4000rpm x 15分間
複合粒子とシリカ微粒子からなる外添剤（HDK  H3004；ワッカー社製）を重量比２％の割合で混合した混合粉体（嵩体積＝みかけの体積200cm３）を上記装置に一括投入し上記条件において付着処理を行った後、目開き150μmのＳＵＳ篩で篩い分けして篩を通過させて表示媒体用粒子を得た。
【００２７】
（４）評価法
正帯電表示媒体用粒子と負帯電表示媒体用粒子とを当量混合攪拌して摩擦帯電を行い、100μｍのスペ−サ−を介して配置された、一方が内側ＩＴＯ処理され電源に接続されたガラス基板と、もう一方が銅基板であるセル中に体積占有率30％で充填し、表示テスト用パネルを得た。ＩＴＯガラス基板、銅基板それぞれを電源に接続し、ＩＴＯガラス基板を低電位に、銅基板を高電位となる様に直流電圧をかけると、正帯電表示媒体用粒子は低電位極側に、負帯電表示媒体用粒子は高電位極側にそれぞれ飛翔する。ここで正帯電表示媒体用粒子を黒色、負帯電表示媒体用粒子が白色の場合、ガラス基板を通して黒色の表示状態が観察され、次に印加電圧の電位を逆にすると、粒子はそれぞれ逆方向に飛翔して、白色の表示状態が観察される。印加電圧を-200[V]〜＋200[V]まで10[V]ごとに変化させ、それぞれの表示状態において反射率を測定し、同絶対値の電圧印加時の白表示時反射率と黒表示時反射率の比をその電圧におけるコントラスト比とし、±200[V]印加時のコントラスト比を初期C200として表示媒体用粒子の鮮明表示性の指標とした。
さらにこの情報表示用パネルに電圧±200[V]、周波数1[kHz]で100万回交互に電圧を印加して粒子を反転飛翔させた後に上記同様に各印加電圧におけるコントラスト比を測定して100万回耐久後C200とした。
【００２８】
（５）判断
表２における性能判断の判断基準は以下の通りである。
初期C200が10.0以上のパネルを初期特性が非常に良好であると判断した。
初期C200が6.0以上で10.0未満のパネルを初期特性が良好であると判断した。
初期C200が5.0以上で6.0未満のパネルを初期特性がやや不良であると判断した。
初期C200が5.0未満のパネルを初期特性が不良であると判断した。
耐久後C200が10.0以上のパネルを耐久性が非常に良好であると判断した。
耐久後C200が6.0以上で10.0未満のパネルを耐久性が良好であると判断した。
耐久後C200が5.0以上で6.0未満のパネルを耐久性がやや不良であると判断した。
耐久後C200が5.0未満のパネルを耐久性が不良であると判断した。
【００２９】
なお、実施例に記載している物性の測定法として、子粒子による母粒子表面被覆率および飽和帯電量q/sの測定方法は以下の通りである。
（ｉ）子粒子による母粒子表面被覆率
粒子径単分散の真球体による平面最密充填被覆率で近似する。すなわち、母粒子の平均粒子径Ｄ、配合量（体積分率）Φ、子粒子Ｎの平均粒子径ｄＮ、配合量（体積分率）φＮのとき子粒子Ｎによる母粒子表面被覆率ＣＮは
0004615554.tif 000003
である。
（ｉｉ）子粒子および表示媒体用粒子の飽和帯電量q/sの測定方法
ブローオフ法の標準的な手法によって基準キャリアと混合攪拌したときの飽和帯電量を測定した。ブローオフ帯電量装置としてTB-203（京セラケミカル社製）、混合攪拌装置としては一般的なスイングアーム式振とう機YD-8（ヤヨイ社製）、基準キャリアとして球状フェライトキャリアF96-80（パウダーテック社製）を用いた。キャリアと測定サンプルの混合重量比は100：0.1（子粒子の場合）、100：3（表示媒体用粒子の場合）とした。
【００３０】
【表２】
0004615554.tif 000004
【００３１】
表２の結果より、表示媒体用粒子として、子粒子１、２を変えることで、帯電量を制御できることが分かった
また、実施例１、２、３、８、９では全項目良好な結果となった。
実施例４では、負帯電表示媒体用粒子の子粒子の最小アスペクト比が０．７８と、０．８未満のため、１００万回耐久性能判断で不良の結果となった。
実施例５では、負帯電表示媒体用粒子の子粒子飽和帯電量差が１μＣ／ｍ２で、１０μＣ／ｍ２未満のため、初期性能判断でやや不良の結果となった。
実施例６では、負帯電表示媒体用粒子の子粒子飽和帯電量差が４μＣ／ｍ２であり、かつ、負帯電表示媒体用粒子の２種類の子粒子の粒子径が１．６７のため、初期性能判断でやや不良、１００万回耐久性能判断で不良の結果となった。
実施例７では、負帯電表示媒体用粒子の子粒子飽和帯電量差が１μＣ／ｍ２で、１０μＣ／ｍ２未満のため、初期性能判断でやや不良の結果となった。
比較例では、正帯電表示媒体用粒子および負帯電表示媒体用粒子ともに、子粒子を１種類しか用いていないため、全ての性能判断において不良の結果となった。
以上により、本発明の表示媒体用粒子を用いることによって、初期性能および、繰り返し書き換え（１００万回）を行っても良好な画像特性を保持する情報表示用パネルを提供できることが分かった。
【産業上の利用可能性】
【００３２】
本発明の対象とする情報表示用パネルは、ノートパソコン、電子手帳、ＰＤＡ（Personal Digital Assistants）と呼ばれる携帯型情報機器、携帯電話、ハンディーターミナル等のモバイル機器の表示部、電子書籍、電子新聞、電子マニュアル（取扱説明書）等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ（Point Of Presence、Point Of Purchase advertising）、電子値札、電子棚札、電子楽譜、ＲＦ−ＩＤ機器の表示部のほか、ＰＯＳ端末、カーナビゲーション装置、時計など様々な電子機器の表示部に好適に用いられる他、外部電界形成手段を用いて表示媒体駆動を行うリライタブルペーパーとしても好適に用いられる。
【００３３】
なお、本発明の情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部電界形成手段を用いた外部電界駆動方式など、種々のタイプの駆動方式を適用することができる。
【図面の簡単な説明】
【００３４】
【図１】（ａ）、（ｂ）はそれぞれ本発明の情報表示用パネルの一例を示す図である。
【図２】本発明の表示媒体用粒子の基本的な構成を示す図である。
【図３】本発明の表示媒体用粒子の他の構成例を示す図である。
【符号の説明】
【００３５】
１、２          基板
３              表示媒体
３Ｗ            白色表示媒体
３Ｗａ          白色表示媒体用粒子
３Ｂ            黒色表示媒体
３Ｂａ          黒色表示媒体用粒子
４              隔壁
５、６          電極
１０            表示媒体用粒子
１１            母粒子
１２Ａ          第１の子粒子
１２Ｂ          第２の子粒子
１３            微小粒子
【図１】
0004615554.tif 000005
【図２】
0004615554.tif 000006
【図３】
0004615554.tif 000007